(57)【要約】【課題】粒子径の小さな正極活物質及び導電材を分散させる際に、正極活物質の結晶構造が崩れること抑制しつつ分散させることができる正極用混合物の製造方法、及び、該方法によって製造された正極用混合物を備える、高容量、高出力の二次電池を提供する。【解決手段】二次電池の正極層に用いられる、正極活物質及び導電材を含む正極用混合物の製造方法であって、正極活物質の一次粒子が凝集してなる二次粒子を、導電材の微粒子を含有する発泡剤に浸漬させる、浸漬工程と、発泡剤を発泡させて二次粒子を一次粒子に粉砕するとともに、一次粒子の表面に導電材の微粒子を付着させる、発泡工程と、発泡工程の後、ろ過して水洗いをする、水洗工程と、を備えることを特徴とする、正極用混合物の製造方法、及び、該方法によって製造された正極用混合物を備える二次電池とする。【選択図】図１
2009238498.tif 000002
【特許請求の範囲】
【請求項１】
二次電池の正極層に用いられる、正極活物質及び導電材を含む正極用混合物の製造方法であって、
前記正極活物質の一次粒子が凝集してなる二次粒子を、前記導電材の微粒子を含有する発泡剤に浸漬させる、浸漬工程と、
前記発泡剤を発泡させて前記二次粒子を前記一次粒子に粉砕するとともに、前記一次粒子の表面に前記導電材の微粒子を付着させる、発泡工程と、
前記発泡工程の後、ろ過して水洗いをする、水洗工程と、
を備えることを特徴とする、正極用混合物の製造方法。
【請求項２】
前記発泡剤が、炭酸水素ナトリウム水溶液であることを特徴とする、請求項１に記載の正極用混合物の製造方法。
【請求項３】
請求項１又は２に記載の正極用混合物の製造方法によって製造された正極用混合物を備える、二次電池。
【発明の詳細な説明】
【技術分野】
【０００１】
本発明は、粒子径の小さな正極活物質と導電材とが分散された正極用混合物を得ることができる、正極用混合物の製造方法、及び、該方法によって製造された正極用混合物を備える、高容量、高出力の二次電池に関する。
【背景技術】
【０００２】
リチウムイオン二次電池は、他の二次電池よりもエネルギー密度が高く、高電圧で動作させることができる。そのため、小型軽量化を図りやすい二次電池として携帯電話等の情報機器に使用されており、近年、ハイブリッド自動車用等、大型の動力用としての需要も高まっている。
【０００３】
リチウムイオン二次電池には、正極層及び負極層と、これらの間に充填される電解質とが備えられ、電解質は、非水系の液体等によって構成される。製造されたリチウムイオン二次電池は、充電した後に放電され、放電後に充電することにより、再生される。リチウムイオン二次電池の充電時には、正極層に含有されている正極活物質からリチウムイオンが引き抜かれ、引き抜かれたリチウムイオンは、電解質を通って負極層へと移動し、負極層の中へ吸収される。一方、リチウムイオン二次電池の放電時には、負極層に含有されている負極活物質からリチウムイオンが放出され、放出されたリチウムイオンが電解質を通って正極層へと移動し、正極層内に入り込む。このように、リチウムイオン二次電池の充放電時には、正極活物質と負極活物質との間をリチウムイオンが移動する。
【０００４】
リチウムイオン二次電池は、負極活物質から正極活物質へリチウムイオンが移動する際に電気エネルギーが取り出される。それゆえ、リチウムイオン二次電池の性能を向上させるには、リチウムイオンが正極活物質へと移動しやすい形態とすることが重要であり、かかる形態とするには、正極活物質と電解質との界面の面積を増大させることが有効である。正極活物質と電解質との界面の面積を増大させるには、正極活物質の粒子径を小さくすることによって、正極活物質の比表面積を大きくすることが考えられる。また、リチウム拡散係数が小さな材料では、リチウム拡散距離を小さくする必要があり、そのためにも正極活物質の粒子径を小さくすることが望ましい。したがって、粒子径が小さい正極活物質を含有する正極層を用いることにより、リチウムイオン二次電池の性能を向上させることが可能になると考えられる。
【０００５】
粒子径の小さな正極活物質を用いた二次電池に関する技術として、例えば、特許文献１に、正極活物質の微小結晶粒子と該微小結晶粒子が多数集合した二次粒子との混合物を含む非水電解液電池に関する技術が開示されている。
【０００６】
また、その他にもリチウムイオン二次電池の性能を向上させることを目的とした技術が、これまでにいくつか開示されている。例えば、特許文献２には、炭素材料粉末と高分子バインダーとを含有する発泡体である電極構造体からなる負極と、リチウム化合物を正極活物質とし、結着剤もしくは導電材を含む正極と、非水電解質とを備えたことを特徴とする非水電解質二次電池に関する技術が開示されている。特許文献３には、耐衝撃性を備えた非水電解液系二次電池に関する技術が開示されている。
【０００７】
【特許文献１】特開平０９−１２９２３０号公報
【特許文献２】特許第３４７５５３０号公報
【特許文献３】特開平０９−３２０５６８号公報
【発明の開示】
【発明が解決しようとする課題】
【０００８】
しかし、特許文献１に開示されている技術では、正極活物質の一次粒子（微小結晶粒子）を分散させることは考えられておらず、正極活物質と電解質との界面の面積の増大が不十分であった。また、特許文献１に開示されているようにボールミルなどで二次粒子を粉砕すると、粉砕する際に加えられる外力が強すぎることによって、正極活物質の結晶構造が崩れてしまう。これらの問題は、特許文献１に開示されている技術と、特許文献２及び／又は３に開示されている技術を組み合わせたとしても、解決することが困難であった。
【０００９】
そこで本発明は、粒子径の小さな正極活物質及び導電材を分散させる際に、正極活物質の結晶構造が崩れること抑制しつつ分散させることができる正極用混合物の製造方法、及び、該方法によって製造された正極用混合物を備える、高容量、高出力の二次電池を提供することを課題とする。
【課題を解決するための手段】
【００１０】
上記課題を解決するために、本発明は以下の手段をとる。すなわち、
第１の本発明は、二次電池の正極層に用いられる、正極活物質及び導電材を含む正極用混合物の製造方法であって、正極活物質の一次粒子が凝集してなる二次粒子を、導電材の微粒子を含有する発泡剤に浸漬させる、浸漬工程と、発泡剤を発泡させて二次粒子を一次粒子に粉砕するとともに、一次粒子の表面に導電材の微粒子を付着させる、発泡工程と、発泡工程の後、ろ過して水洗いをする、水洗工程と、を備えることを特徴とする、正極用混合物の製造方法である。
【００１１】
第１の本発明及び以下に示す本発明（以下において単に「本発明」ということがある。）において、「二次電池」は、正極層と負極層との間を金属イオンが移動する二次電池を意味し、正極層と負極層との間を移動する金属イオンの具体例としては、リチウムイオンのほか、ナトリウムイオン、カリウムイオン、マグネシウムイオン、カルシウムイオン等を挙げることができる。また、「正極活物質」は、二次電池の正極層と負極層との間を移動する金属イオンが出入り可能な物質を意味する。例えば、その二次電池がリチウムイオン二次電池である場合には、リチウムイオンが出入り可能な物質を意味し、ナトリウムイオンが移動する二次電池である場合には、ナトリウムイオンが出入り可能な物質を意味する。さらに、「導電材」は、導電性が高い物質を意味し、二次電池を製造する際に使用され得る導電材であれば特に限定されない。さらに、「発泡剤」とは、加熱することで気体を発生（発泡）する物質を含有する溶液を意味する。発泡剤は、正極活物質の一次粒子が凝集してできる二次粒子に含まれる一次粒子同士の間に浸透することが可能であって、加熱することで発泡し、正極活物質との反応性が低いものであれば、特に限定されない。発泡剤の具体例としては、炭酸水素ナトリウム水溶液、アゾジカルボンアミドなどを挙げることができる。ただし、水溶液中で発泡させるには、１００℃以下で発泡する必要があるため、発泡剤として、約６５℃で分解する炭酸水素ナトリウム水溶液を用いることが好ましい。
【００１２】
上記第１の本発明の正極用混合物の製造方法において、発泡剤が、炭酸水素ナトリウム水溶液であることが好ましい。
【００１３】
第２の本発明は、上記第１の本発明の正極用混合物の製造方法によって製造された正極用混合物を備える二次電池である。
【００１４】
第２の本発明の二次電池は、上記第１の本発明の正極用混合物の製造方法によって製造された正極用混合物を正極層に備えていればよく、二次電池とするために必要となるその他の部材については、その二次電池とするために一般的に使用されるものを用いることができる。
【発明の効果】
【００１５】
第１の本発明によれば、粒子径の小さな正極活物質及び導電材が分散された正極用混合物の製造方法が提供される。また、第２の本発明によれば、粒子径の小さな正極活物質及び導電材が分散された正極層を備える、高容量、高出力の二次電池が提供される。
【発明を実施するための最良の形態】
【００１６】
金属イオンが正極層と負極層との間を移動する二次電池の高出力化を図るためには、金属イオン及び電子が正極層と負極層との間を移動しやすい形態とすることが必要である。金属イオンの移動を容易にするには、正極層及び負極層と電解液との界面を増大させることが有効であり、正極層と電解液との界面を増大させるには、正極層に含有される正極活物質の粒子径を小さくして比正極活物質の表面積を大きくすることが考えられる。しかし、正極活物質の粒子径を小さくすると、その正極活物質の一次粒子が強固に凝集し、導電材や結着剤を十分に分散させることが難しくなる。したがって、そのような正極活物質を用いた二次電池では、電子伝導性を十分に確保することができない。また、ボールミルやビーズミルなどの強力な力で正極活物質の二次粒子を粉砕すれば、粉砕はできるが、その際に正極活物質の結晶構造が崩れてしまう。それゆえ、粒子径の小さな正極活物質を、結晶構造を崩さずに分散させる方法、及び、粒子径の小さな正極活物質及び導電材が十分に分散された正極層を備える、高容量、高出力の二次電池の開発が望まれている。
【００１７】
本発明は、かかる観点からなされたものであり、粒子径の小さな正極活物質及び導電材を分散させる際に、正極活物質の結晶構造が崩れること抑制しつつ分散させることできる、正極用混合物の製造方法、及び、該方法によって製造された正極用混合物を備える、高容量、高出力の二次電池を提供することを主な要旨とする。
【００１８】
以下、図面を参照しつつ、本発明の実施形態について説明する。
【００１９】
１．正極用混合物
図１は、本発明の二次電池用正極電極体の製造方法に備えられる工程例を示すフローチャートである。図２は、正極活物質の二次粒子を粉砕し、導電材とともに分散させる過程を概略的に示す図である。以下、図１及び図２を参照しつつ、本発明の正極用混合物の製造方法について説明する。
【００２０】
図１に示すように、本発明の正極用混合物の製造方法は、正極活物質の一次粒子が凝集してなる二次粒子を、導電材の微粒子を含有する発泡剤に浸漬させる、浸漬工程（工程Ｓ１１）と、発泡剤を発泡させて二次粒子を一次粒子に粉砕するとともに、一次粒子の表面に導電材の微粒子を付着させる、発泡工程（工程Ｓ１２）と、工程Ｓ１２の後、ろ過して水洗いをする、水洗工程（工程Ｓ１３）と、が備えられる。
【００２１】
１．１．浸漬工程（工程Ｓ１１）
工程Ｓ１１は、正極活物質の一次粒子が凝集してなる二次粒子を、導電材の微粒子を含有する発泡剤に浸漬させる工程である。図２（ａ）に示すように、正極活物質の一次粒子１、１、…が小さい場合、それらが強固に凝集し、二次粒子２を形成する。工程Ｓ１１では、図２（ｂ）に示すように、この二次粒子２を発泡剤３に浸漬させ、二次粒子２に含まれる一次粒子１、１、…の間に発泡材３を浸透させる。
【００２２】
本発明に用いることができる正極活物質は、二次電池の正極活物質として使用できるものであれば特に限定されない。具体的には、リチウムコバルト酸化物系、リチウムニッケル酸化物系、リチウムマンガン酸化物系等に代表されるリチウム含有複合酸化物系、当該複合酸化物中に異種金属元素をドープしたもの、及び、その他異種金属の酸化物や硫化物、更には、ポリアニリン、ポリピロール等の有機化合物等が挙げられる。この中でも、リチウムコバルト酸化物系のものが好ましく使用される。具体的には、例えば、ＬｉｙＭＯｚで表わされる複合酸化物を用いることができる。ここで、Ｍは、Ｃｏを主体とし、その他、Ｎｉ、Ｖ、Ｔｉ等の遷移金属を含む。また、ｙ、ｚの値の範囲は、ｙ＝０．０２〜２．２、ｚ＝１．４〜３であることが好ましい。特に、ＬｉＣｏＯ２が一般的で汎用性が高いため好ましい。
【００２３】
１．２．発泡工程（工程Ｓ１２）
工程Ｓ１２は、二次粒子２を形成している一次粒子１、１、…の間に浸透した発泡剤３を加熱して発泡させることによって、二次粒子２を一次粒子１、１、…に粉砕するとともに、発泡剤３に含有されている導電材の微粒子４、４、…を一次粒子１、１、…の表面に付着させる工程である。
【００２４】
発泡剤３として、炭酸水素ナトリウム水溶液を用いた場合、炭酸水素ナトリウムは大気圧下で６５℃以上に加熱されることによって、下記式（１）の反応を起こす。
２ＮａＨＣＯ３→Ｎａ２ＣＯ３＋Ｈ２Ｏ＋ＣＯ２          （１）
【００２５】
図２（ｃ）に示すように、上記式（１）の反応によって生じた炭酸ガス３’３’、…は、を一次粒子１、１、…の互いの間隔を押し広げ、二次粒子２を一次粒子１、１、…に粉砕する。そして、このようにして二次粒子２が粉砕される際に、炭素材料４、４、…が一次粒子１、１、…の表面に付着する（図２（ｄ））。
【００２６】
本発明に用いることができる導電材４、４、…としては、炭素やＰｔ等の各種金属を挙げることができる。ただし、安価で汎用性が高いという観点から、カーボンブラック、アセチレンブラック、黒鉛等であることが好ましい。
【００２７】
上記工程Ｓ１２の説明では、発泡剤として炭酸水素ナトリウム水溶液を用いた場合を例示したが、本発明はかかる形態に限定されるものではない。発泡剤は、正極活物質の一次粒子が凝集してできる二次粒子に含まれる一次粒子同士の間に浸透することが可能であって、加熱することで発泡し、正極活物質との反応性が低いものであれば、特に限定されない。炭酸水素ナトリウム水溶液以外の発泡剤の具体例としては、アゾジカルボンアミドなどを挙げることができる。ただし、水溶液中で発泡させるためには、１００℃以下で発泡する必要があるため、約６５℃で分解する炭酸水素ナトリウム水溶液を用いることが好ましい。
【００２８】
１．３．水洗い工程（工程Ｓ１３）
工程Ｓ１３は、工程Ｓ１２後に、ろ過して水洗いをする工程である。工程Ｓ１２後にろ過を行うと、工程Ｓ１２において発泡剤３に炭酸水素ナトリウム水溶液を用いた場合、上記式（１）からわかるように、残渣には炭酸ナトリウムが含まれている。工程Ｓ１３では、この炭酸水素ナトリウムのように、発泡剤３に含まれていた不要な残留成分を水洗いすることで除去する。
【００２９】
上記工程Ｓ１１〜１３を経ることによって、正極活物質の結晶構造が崩れること抑制しつつ、正極活物質及び導電材が分散された、正極用混合物を得ることができる。
【００３０】
また、従来は、正極活物質の一次粒子の表面に炭素（導電材）をコートするために、炭素剤を材料合成時に混合しておき、焼成によって一次粒子表面に炭素を形成させていたが、この方法はオリビオン型などの酸素が脱離しにくい物質では有効であるが、層状酸化物のように酸素が遊離しやすい活物質では、炭素によって酸素が奪われ、結晶構造が変化してしまっていた。しかし、本発明の正極用混合物の製造方法によれば、１００℃以下の雰囲気で正極活物質の一次粒子と導電材とを分散させることが可能であるため、このような酸素の脱離は起こらない。
【００３１】
２．二次電池
本発明の二次電池は、上記本発明の正極用混合物の製造方法によって製造された正極用混合物を正極層に備える二次電池である。本発明の二次電池は、上記本発明の正極用混合物の製造方法によって製造された正極用混合物が正極層に備えられていればよく、二次電池とするために必要なその他の部材については、その二次電池とするために一般的に用いられているものを用いることができる。
【００３２】
本発明の二次電池は、正極層に粒子径の小さな正極活物質が含有されているとともに、その正極活物質と導電材が十分に分散されているため、高容量、高出力の二次電池となる。
【実施例】
【００３３】
以下、実施例を参照しつつ、本発明についてさらに具体的に説明する。
【００３４】
（１）二次電池の作製
リチウムイオン二次電池を作製するため、まず、平均粒子径１００ｎｍの正極活物質（コバルト酸リチウム）を用意した。なお、上記平均粒子径は、走査型電子顕微鏡による観察により求めた。
【００３５】
以下、実施例及び比較例にかかるリチウムイオン二次電池の作製方法を具体的に説明する。
【００３６】
＜実施例１＞
上記正極活物質と、導電材（カーボンブラック）とを乳鉢で混合して混合粉体を作製した後、当該混合粉体を１０ｗｔ％ＮａＨＣＯ３水溶液に浸漬させ、８０℃で攪拌しながら１時間反応させた。その後、ろ過、水洗いを行い、乾燥させて、正極用混合物を得た。そして、この正極用混合物に、結着剤（ポリビニリデンフルオライド）を溶解したＮ−メチル−２−ピロリドンを添加して混合することにより、スラリーを作製した。このようにして作製したスラリーを、アルミニウム箔に塗布し乾燥させることによって、正極を形成した。なお、正極用混合物に含有させた正極活物質と導電材との質量比は、正極活物質：導電材＝８５：１０であった。
【００３７】
一方、負極としては、リチウム金属を適切な大きさに切り出して用いた。
【００３８】
このようにして作製した正極及び負極によって、ポリプロピレンを含有する多孔質部材により構成されるセパレータを狭持し、これらを容器へ挿入した。その後、ＥＣとＤＭＣとを体積比率３：７（ＥＣ：ＤＭＣ＝３：７）で混合した溶液に、支持塩として六フッ化リン酸リチウムを１［ｍｏｌ／Ｌ］で溶解させた電解液を、容器へ充填することにより、コインタイプのリチウムイオン二次電池を作製した（以下において、このリチウムイオン二次電池を「実施例１のセル」という。）。
【００３９】
＜実施例２＞
上記正極活物質と、導電材（カーボンブラック）とを乳鉢で混合して混合粉体を作製した後、当該混合粉体を１０ｗｔ％ＮａＨＣＯ３水溶液に浸漬させ、７０℃で攪拌しながら５時間反応させた。その後、ろ過、水洗いを行い、乾燥させて、正極用混合物を得た。そして、この正極用混合物に、結着剤（ポリビニリデンフルオライド）を溶解したＮ−メチル−２−ピロリドンを添加して混合することにより、スラリーを作製した。このようにして作製したスラリーを、アルミニウム箔に塗布し乾燥させることによって、正極を形成した。なお、正極用混合物に含有させた正極活物質と導電材との質量比は、正極活物質：導電材＝８５：１０であった。
【００４０】
一方、負極としては、リチウム金属を適切な大きさに切り出して用いた。
【００４１】
このようにして作製した正極及び負極によって、ポリプロピレンを含有する多孔質部材により構成されるセパレータを狭持し、これらを容器へ挿入した。その後、ＥＣとＤＭＣとを体積比率３：７（ＥＣ：ＤＭＣ＝３：７）で混合した溶液に、支持塩として六フッ化リン酸リチウムを１［ｍｏｌ／Ｌ］で溶解させた電解液を、容器へ充填することにより、コインタイプのリチウムイオン二次電池を作製した（以下において、このリチウムイオン二次電池を「実施例２のセル」という。）。
【００４２】
＜比較例１＞
上記正極活物質と、導電材（カーボンブラック）とを乳鉢で混合して混合粉体を作製した後、当該混合粉体に、結着剤（ポリビニリデンフルオライド）を溶解したＮ−メチル−２−ピロリドンを添加してさらに混合することにより、スラリーを作製した。このようにして作製したスラリーを、アルミニウム箔に塗布し乾燥させることによって、正極を形成した。なお、混合粉体に含有させた正極活物質と導電材との質量比は、正極活物質：導電材＝８５：１０であった。
【００４３】
一方、負極としては、リチウム金属を適切な大きさに切り出して用いた。
【００４４】
このようにして作製した正極及び負極によって、ポリプロピレンを含有する多孔質部材により構成されるセパレータを狭持し、これらを容器へ挿入した。その後、ＥＣとＤＭＣとを体積比率３：７（ＥＣ：ＤＭＣ＝３：７）で混合した溶液に、支持塩として六フッ化リン酸リチウムを１［ｍｏｌ／Ｌ］で溶解させた電解液を、容器へ充填することにより、コインタイプのリチウムイオン二次電池を作製した（以下において、このリチウムイオン二次電池を「比較例１のセル」という。）。
【００４５】
＜比較例２＞
上記正極活物質と、導電材（カーボンブラック）とを乳鉢で混合して混合粉体を作製した後、当該混合粉体を純水に浸漬させ、８０℃で攪拌しながら１時間反応させた。その後、ろ過、水洗いを行い、乾燥させた。そして、乾燥した混合粉体に、結着剤（ポリビニリデンフルオライド）を溶解したＮ−メチル−２−ピロリドンを添加して混合することにより、スラリーを作製した。このようにして作製したスラリーを、アルミニウム箔に塗布し乾燥させることによって、正極を形成した。なお、混合粉体に含有させた正極活物質と導電材との質量比は、正極活物質：導電材＝８５：１０であった。
【００４６】
一方、負極としては、リチウム金属を切り出して用いた。
【００４７】
このようにして作製した正極層及び負極層によって、ポリプロピレンを含有する多孔質部材により構成されるセパレータを狭持し、これらを容器へ挿入した。その後、ＥＣとＤＭＣとを体積比率３：７（ＥＣ：ＤＭＣ＝３：７）で混合した溶液に、支持塩として六フッ化リン酸リチウムを１［ｍｏｌ／Ｌ］で溶解させた電解液を、容器へ充填することにより、コインタイプのリチウムイオン二次電池を作製した（以下において、このリチウムイオン二次電池を「比較例２のセル」という。）。
【００４８】
（２）放電容量測定
作製した実施例１のセル、実施例２のセル、比較例１のセル、及び比較例２のセルのそれぞれに対し、４．３［Ｖ］まで充電を１［Ｃ］で行った後、３．０［Ｖ］まで１［Ｃ］で放電を行うことにより測定した、１［Ｃ］の放電容量と、４．３［Ｖ］まで充電を１［Ｃ］で行った後、３．０［Ｖ］まで１０［Ｃ］で放電を行うことにより測定した、１０［Ｃ］の放電容量とを、表１に併せて示す。
【００４９】
【表１】
2009238498.tif 000003
【００５０】
（３）結果
表１より、高レート放電において、比較例１のセル及び比較例２のセルより、実施例１のセル及び実施例２のセルの方が、放電容量が大きかった。これは、実施例１のセル及び実施例２のセルでは、正極活物質の二次粒子が一次粒子に粉砕され、その一次粒子の表面に導電材であるカーボンブラックが分散され、負荷特性が向上したためだと考えられる。したがって、本発明によれば、負荷特性に優れた二次電池を提供可能であることが示唆された。
【図面の簡単な説明】
【００５１】
【図１】本発明の二次電池用正極電極体の製造方法に備えられる工程例を示すフローチャートである。
【図２】正極活物質の二次粒子を粉砕し、導電材とともに分散させる過程を概略的に示す図である。
【符号の説明】
【００５２】
１  正極活物質の一次粒子
２  正極活物質の二次粒子
３  発泡剤
３’  炭酸ガス
４  導電材
【図１】
2009238498.tif 000004
【図２】
2009238498.tif 000005